Brevet FR2750045A1 — publié le 19971226

La présente invention a trait à l'utilisation d'acide silicique colloïdal dans une composition de vernis à ongles en milieu solvant ou aqueux. On connaît des compositions à appliquer par exemple sur l'ongle, de type vernis à ongles ou base de soin pour ongles en milieu solvant, comprenant de manière usuelle, au moins un polymère filmogène, éventuellement un agent plastifiant, des pigments, des agents rhéologiques et des solvants. Une telle composition peut ainsi permettre d'embellir l'ongle. Toutefois, les compositions connues jusqu'à présent présentent le défaut de s'user rapidement et de s'écailler facilement, ce qui contraint l'utilisatrice à renouveler à des intervalles de temps très rapprochés, I'application d'une nouvelle couche de vernis après élimination de la couche abîmée. Ce défaut des bases de soin pour ongles et des vernis à ongles a conduit la demanderesse à rechercher des agents qui, incorporés dans une composition de vernis ou de base de soin pour les ongles, conféreraient à celles-ci un plus grand pouvoir amortissant des chocs et, par conséquent, augmenteraient leur résistance à l'écaillage ainsi que leur résistance aux frottements et/ou aux chocs. La demanderesse a constaté que, de manière surprenante, I'acide silicique colloïdal pouvait être utilisé de manière satisfaisante pour améliorer la tenue des vernis et bases de soin pour l'ongle, en particulier leur résistance aux frottements, à l'usure, aux chocs et à l'écaillage. Ainsi, la présente invention a pour objet l'utilisation de l'acide silicique colloïdal en tant qu'agent amortissant dans une composition de vernis ou de base de soin pour ongles comprenant au moins une matière filmogène et au moins un solvant organique et/ou aqueux. On entend dans la présente description par 'agent amortissant', un agent susceptible d'améliorer la tenue des vernis sur l'ongle et/ou leur résistance aux frottements, à l'usure, aux chocs et/ou à l'écaillage. L'utilisation d'une composition selon l'invention sur les ongles permet donc l'obtention d'un film de vernis à ongles ou de base de soin qui présente une meilleure résistance et par conséquent, une plus grande durée de vie. La composition selon l'invention comprend donc au moins une matière filmogène. Lorsque la base de soin ou le vernis selon l'invention est une composition en milieu solvant la matière filmogène peut être choisie, notamment, parmi les résines alkydes, acryliques et/ou vinyliques, les polyuréthannes et les polyesters, les celluloses et dérivés cellulosiques telles que la nitrocellulose, et les résines résultant de la condensation de formaldéhyde avec une arylsulfonamide, et leurs mélanges. Dans ce cas, la matière filmogène est généralement en solution, par exemple à 5- % en poids, dans un solvant organique tel qu'un hydrocarbure aromatique comme par exemple le toluène ou le xylène, un hydrocarbure aliphatique comme par exemple le n-heptane, un ester comme par exemple l'acétate d'éthyle, I'acétate de butyle, une cétone, comme par exemple l'acétone, la méthyl éthyl cétone, un alcool, comme par exemple l'éthanol, I'isopropanol et le butanol, ainsi que leurs mélanges. Lorsque la base de soin ou le vernis à ongles selon l'invention est une o composition en milieu aqueux, la composition peut comprendre le polymère sous forme de particules de polymère filmogène en dispersion. Parmi les polymères filmogènes susceptibles d'être utilisés, on peut citer les polyuréthannes, par exemple anioniques, les polyesterspolyuréthannes, les polyéther-polyuréthannes, les polymères radicalaires notamment de type acrylique, acrylique styrène et/ou vinylique, les polyesters, les résines alkydes, seuls ou en mélange. La dispersion peut également comprendre un polymère associatif de type polyuréthanne ou une gomme naturelle telle que la gomme xanthane. La composition présente, de préférence, un taux de matière sèche de 2545% en poids. La composition peut également comprendre un agent plastifiant et éventuellement des agents rhéologiques. Parmi les agents plastifiants, on peut citer les citrates, les phtalates, les esters et/ou le camphre, généralement utilisés en une quantité de 5-30% en poids par rapport au poids de la composition. De préférence, on utilise un citrate tel que l'acétyl tributyl citrate. Parmi les agents rhéologiques, on peut citer les bentonites organophiles, les dérivés de cellulose, les dérivés d'acide polyacrylique réticulé, les gommes de 3o guar ou de caroube, ainsi que les gommes de xanthane. L'acide silicique colloïdal susceptible d'être utilisé dans la composition selon l'invention est une silice pyrogénée ou traitée en surface, qui peut se présenter sous forme de silice pyrogénée hydrophile, de silice pyrogénée hydrophobe, ou de silice traitée en surface par un traitement organique. Les silices pyrogénées peuvent être obtenues par hydrolyse à haute température d'un composé volatil du silicium dans -une flamme oxhydrique. Il s'ensuit la production d'une silice finement divisée. Par réaction, on peut modifier chimiquement la surface de ladite silice, par réduction du nombre de groupes silanols afin d'obtenir une silice hydrophobe. L'acide silicique colloïdal présente de préférence une taille des particules pouvant être nanométrique à micrométrique, par exemple de l'ordre de 10-200 nm. L'acide silicique colloïdal selon l'invention peut être entre autre choisi parmi les composés vendus par DEGUSSA, sous les marques Aerosil MOX80 ou Aerosil COK84 qui sont des silices spéciales, Aerosil R972 qui est une silice hydrophobe, ou encore Aerosil OK412 qui est une silice traitée en surface ou sous la marque Aerosil 200 qui est une silice hydrophile. La composition selon l'invention peut comprendre l'acide silicique colloïdal en une quantité de 0,05 % à 5% en poids, de préférence en une quantité de 0,5 - 2 % en poids par rapport au poids total de la composition. La composition selon l'invention peut en outre comprendre tout additif connu de l'homme du métier comme étant susceptible d'être incorporé dans une telle composition, tels que des agents d'étalement, des agents mouillants, des agents dispersants, des anti-mousses, des conservateurs, des filtres UV, des colorants, I5 des pigments, des nacres, des actifs tels que le N-butylformal, le D-panthénol, le phytantriol, les vitamines et leurs dérivés, la kératine et ses dérivés, la mélanine, le collagène, la cystine, le chitosane et ses dérivés, les céramides, la biotine, les oligo-éléments, la glycérine, les hydrolysats de protéines, les phospholipides, les agents hydratants. Bien entendu, I'homme du métier veillera à choisir ce ou ces éventuels composés complémentaires, et/ou leur quantité, de manière telle que les propriétés avantageuses de la composition selon l'invention ne soient pas, ou substantiellement pas, altérées par l'adjonction envisagée. La composition selon l'invention peut être préparée par l'homme du métier sur la base de ses connaissances générales et selon l'état de la technique. La composition selon l'invention peut se présenter sous la forme d'un produit à appliquer sur les ongles, tel qu'un vernis, une base ou une base de soin. Les essais de comportement sous frottement indiquent une amélioration de la résistance à l'usure. Les essais de traction monotone et de viscoélasticimétrie indiquent une plus grande aptitude à dissiper l'énergie, par déformation ou par friction interne, d'o il résulte un plus grand pouvoir amortissant, et par conséquent une meilleure résistance à l'écaillage. L'invention est illustrée plus en détail dans les exemples suivants. Exemple 1: On prépare un vernis à ongles ayant la composition suivante (% en poids) 40. nitrocellulose 15 % plastifiant et résine 16 % acide silicique colloïdal (AEROSIL 200 de DEGUSSA) 1 % solvant (acétates d'éthyle et de butyle) qsp 100 % On obtient un vernis de texture adéquate, qui s'applique aisément sur l'ongle. Il permet, après séchage, I'obtention d'un film lisse et homogène. Exemple 2: On prépare un vernis à ongles ayant la composition suivante (% en poids): pigment 0, 5 % nitrocellulose 15 % plastifiant et résine 10 % 0. acide silicique colloïdal (Aerosil 200 de DEGUSSA) 1 % solvant (acétates d'éthyle et de butyle) qsp 100 % On obtient un vernis de texture adéquate, qui s'applique aisément sur l'ongle. Il permet, après séchage, I'obtention d'un film lisse et homogène. Exemple 3: Etude du comportement du vernis selon l'invention (exemple 1) par rapport à deux vernis témoins 20. Vernis-témoin 1 On prépare un vernis à ongles ayant la composition suivante (% en poids): nitrocellulose 15 % plastifiant et résine 16 % solvant (acétates d'éthyle et de butyle) qsp 100 % Vernis-témoin 2 On prépare un vernis à ongles ayant la composition suivante (% en poids): nitrocellulose 15 % plastifiant et résine 16 % 30. bentone 1 % À solvant (acétates d'éthyle et de butyle) qsp 100 % A) Evaluation du comportement sous frottement: On suit la perte de masse au cours du temps d'échantillons de vernis testés sur abrasimètre TABER suivant la norme ASTMD 4060-90. On en déduit la vitesse de perte de masse. On mesure également la perte de brillance de chacun des échantillons après 60 mn de ce traitement. Les résultats de ces mesures sont donnés dans le tableau suivant: vitesse de perte de % de perte de brillance après Composition masse (mg/min) 60 min d'essai (asymptote) exemple 1 0,62 0,53 58 - 52 témoin 2 0,74 - 0,77 67 -66 Les données de ce tableau sont des mesures effectuées sur différents échantillons. Ces résultats montrent une résistance à l'usure supérieure pour le vernis selon l'invention, par rapport à celle des vernis témoins. B) Evaluation de la viscoélasticimétrie: Les essais de viscoélasticimétrie permettent d'accéder au module complexe E* = E' + iE" des matériaux testés en fonction de la fréquence (0,1 à 20 Hz) de la sollicitation sinusoïdale imposée et de la température (- 150 à 150 C). De ces mesures, on déduit les modules dynamiques E', E" et le pouvoir amortissant: tg8 = E"IE'. Les essais sont réalisés sur un appareil DMTA de Polymer Laboratories, sur des échantillons d'environ 100 lJm d'épaisseur, 5 mm de largeur et 10 mm de longueur. On impose une sollicitation de traction. Les échantillons subissent une force statique de 0,01N à laquelle se superpose un déplacement sinusoïdal de + 8 pm. On travaille ainsi dans le domaine linéaire, SOUS de faibles niveaux de déformation. Le résultat de ces mesures est donné dans le tableau suivant. Fréquence (Hz) 0,1 1 5 20 tg5 exemple 1 0,91 1,09 1,04 0,95 témoin 1 0,79 0,81 0,72 0,61 témoin 2 0,84 0,81 0,69 0,60 Ces essais montrent un pouvoir amortissant supérieur des produits selon l'invention par rapport aux vernis de l'art antérieur. REVENDICATIONS 1- Utilisation de l'acide silicique colloïdal en tant qu'agent amortissant dans une composition de vernis ou de base de soin pour ongles comprenant au moins une matière filmogène et au moins un solvant organique et/ou aqueux. 2- Utilisation selon la revendication 1 pour augmenter la durée de vie du film de vernis à ongles ou de base de soin. 3. Utilisation selon la revendication 1, pour améliorer la tenue d'un vernis ou d'une base, et/ou sa résistance aux frottements, à l'usure, aux chocs et/ou à l'écaillage. 4. Utilisation selon l'une des revendications précédentes, dans laquelle l'acide silicique colloïdal est choisi parmi les silices traitées en surface, les silices pyrogénées hydrophiles et/ou les silices pyrogénées hydrophobes. 5. Utilisation selon l'une des revendications précédentes, dans laquelle l'acide silicique colloïdal est présent en une quantité de 0,05 % à 5 % en poids, de préférence 0,5 - 2 % en poids, par rapport au poids total de la composition. 6- Utilisation selon l'une des revendications précédentes, caractérisée en ce que la composition de base de soin ou de vernis est une composition en milieu solvant. 7- Utilisation selon la revendication 6, caractérisée en ce que la matière filmogène est choisie parmi les résines alkydes, acryliques et/ou vinyliques, les polyuréthannes et les polyesters, les celluloses et dérivés cellulosiques telles que la nitrocellulose, et les résines résultant de la condensation de formaldéhyde avec une arylsulfonamide, et leurs mélanges. 8- Utilisation selon l'une des revendications 6 à 7, caractérisée en ce que le solvant organique est choisi parmi le toluène, le xylène, I'acétate d'éthyle, I'acétate de butyle, les cétones, les éthers de glycol, les esters, l'éthanol, I'isopropanol et le butanol, et leurs mélanges. 9- Utilisation selon l'une des revendications 1 à 5, caractérisée en ce que la base de soin ou le vernis à ongles est une composition en milieu aqueux. 10- Utilisation selon la revendication 9, caractérisée en ce que la composition comprend des particules de polymère filmogène en dispersion choisies parmi les polyuréthannes, les polyesters-polyuréthannes, les polyéther-polyuréthannes, les polymères radicalaires de type acrylique, acrylique styrène et acrylique vinylique, les polyesters, les résines alkydes, seuls ou en mélange. 11- Utilisation selon l'une quelconque des revendications précédentes, caractérisée en ce que la dispersion comprend également un polymère associatif de type polyuréthanne ou une gomme naturelle telle que la gomme xanthane. 12- Utilisation selon l'une quelconque des revendications précédentes, caractérisée en ce que la composition présente un taux de matière sèche de 25 - IO 45 % en poids. 13- Utilisation selon l'une quelconque des revendications précédentes, caractérisée en ce que la composition comprend également un agent plastifiant choisi parmi les citrates, les phtalates, les esters et/ou le camphre en une quantité i5 de 5 - 30 % en poids par rapport au poids de la composition.